(57)【特許請求の範囲】
【請求項１】
多官能エポキシ樹脂（但し多官能脂環式エポキシ樹脂を除く）と単官能エポキシ樹脂と多官能オキセタン樹脂とを含む紫外線（ＵＶ）で硬化されるＵＶ硬化性樹脂組成物であって、
前記多官能エポキシ樹脂と前記単官能エポキシ樹脂と前記多官能オキセタン樹脂との合計量１００質量部に対し、前記多官能エポキシ樹脂及び前記多官能オキセタン樹脂を合計で３０〜９５質量部、炭素数７〜２０の長鎖炭化水素骨格の単官能エポキシ化合物を７０〜５質量部含有する、ＵＶ硬化性樹脂組成物。
【請求項２】
前記多官能オキセタン樹脂の配合量が１〜３０質量部である、請求項１に記載のＵＶ硬化性樹脂組成物。
【請求項３】
前記多官能エポキシ樹脂が２官能エポキシ樹脂である、請求項１又は２に記載のＵＶ硬化性樹脂組成物。
【請求項４】
請求項１〜３のいずれか１つに記載のＵＶ硬化性樹脂組成物からなる、光学部品用接着剤。
【請求項５】
請求項１〜３のいずれか１つに記載のＵＶ硬化性樹脂組成物からなる、有機ＥＬ素子用封止材。
【発明の詳細な説明】
【技術分野】
【０００１】
本発明は、遅延硬化性を有する新規なＵＶ硬化性樹脂組成物、並びにそれを用いた接着剤および封止材に関する。
【背景技術】
【０００２】
近年、透明接着剤として、熱エネルギーによらず紫外線（ＵＶ）で硬化するＵＶ硬化性樹脂組成物が広く用いられている。このようなＵＶ硬化性樹脂組成物は、光ピックアップ部品やカメラモジュール部品等の光学部品の接着剤や、ＰＤＰ（Ｐｌａｓｍａ  Ｄｉｓｐｌａｙ  Ｐａｎｅｌ），ＬＣＤ（Ｌｉｑｕｉｄ  Ｃｒｙｓｔａｌ  Ｄｉｓｐｌａｙ）等に用いられるディスプレイ封止材として好ましく用いられうる。
【０００３】
ところが、ＵＶ硬化性を有する一般的なエポキシ樹脂組成物では、光（ＵＶ）を照射してから硬化するまでの時間、すなわち可使時間が短いという問題があった。このような可使時間の短い硬化性樹脂組成物を電子部品等の接着を行う場合、電子部品等の被着体と硬化性樹脂組成物とをあわせてから光を照射する必要があるが、強い光によって電子部品等が劣化してしまう場合がある。
【０００４】
これに対し、硬化性樹脂組成物の可使時間を延長する方法としては、ポリエーテル系やポリオール系の硬化遅延剤を用いる方法が報告されている（例えば、特許文献１及び特許文献２参照）。これは、添加された硬化遅延剤が光照射時に開始剤から発生される酸をトラップし、カチオン重合反応の開始を遅らせる技術である。
【先行技術文献】
【特許文献】
【０００５】
【特許文献１】特開２００９−２９８８８８号公報
【特許文献２】特開２０１０−２１１８３号公報
【発明の概要】
【発明が解決しようとする課題】
【０００６】
しかしながら、特許文献１又は２に記載されているような一般的な硬化遅延剤をＵＶ硬化性樹脂組成物に配合すると、白濁して組成物全体の透明性が低下して、光学用途にもちいることができなくなるものもある。また、電子部品等のアライメント調整などの必要性から可使時間を長くするために硬化制御剤の使用量を増やすと、樹脂硬化物の物性に悪影響を及ぼし、好ましくないという問題もある。
【０００７】
本発明は、かかる事情に鑑みてなされたものであって、従来、反応性制御剤を遅延硬化剤として使用することなく、十分な可使時間を確保できるＵＶ硬化性樹脂組成物を提供することを目的とする。また、前記樹脂組成物を用いた接着剤および封止材を提供することを目的とする。
【課題を解決するための手段】
【０００８】
本発明者らは、前記課題を解決すべく鋭意検討した結果、以下の手段により前記課題を解決できることを見出した。
【０００９】
すなわち、本発明は以下を包含する。
【００１０】
多官能エポキシ樹脂（但し多官能脂環式エポキシ樹脂を除く）と単官能エポキシ樹脂と多官能オキセタン樹脂とを含む紫外線（ＵＶ）で硬化されるＵＶ硬化性樹脂組成物であって、前記多官能エポキシ樹脂と前記単官能エポキシ樹脂と前記多官能オキセタン樹脂との合計量１００質量部に対し、前記多官能エポキシ樹脂及び前記多官能オキセタン樹脂を合計で３０〜９５質量部、炭素数７〜２０の長鎖炭化水素骨格の単官能エポキシ化合物を７０〜５質量部含有する、ＵＶ硬化性樹脂組成物。
【００１２】
多官能オキセタン樹脂の配合量が１〜３０質量部である、前記ＵＶ硬化性樹脂組成物。
【００１３】
多官能エポキシ樹脂が２官能エポキシ樹脂である、前記ＵＶ硬化性樹脂組成物。
【００１４】
上述したＵＶ硬化性樹脂組成物からなる、光学部品用接着剤。
【００１５】
上述したＵＶ硬化性樹脂組成物からなる、有機ＥＬ素子用封止材。
【発明の効果】
【００１６】
本発明によれば、遅延硬化剤を含有しなくとも十分な可使時間を有するＵＶ硬化性樹脂組成物を提供することができる。本発明に係るＵＶ硬化性樹脂組成物は作業性に優れ、またその樹脂硬化物は、使用環境温度変化によらず優れた接着性を維持することができ、透明性等の物性に優れている。また、本発明に係るＵＶ硬化性樹脂組成物を用いる接着剤および封止材は塗布性に優れ、ＵＶを照射させて半硬化させてから、接着又は封止を行うことができるため、例えば、貼り合わせ工程を含む場合等に非常に有用である。
【発明を実施するための形態】
【００１７】
本発明のＵＶ硬化性樹脂組成物は、紫外線（ＵＶ）で硬化されるＵＶ硬化性樹脂組成物であり、多官能エポキシ樹脂を３０〜９５質量部、炭素数７〜２０の長鎖炭化水素骨格を有する単官能エポキシ化合物を５〜７０質量部含有することを特徴とする。
【００１８】
このような構成を有することにより、遅延硬化剤を添加することなく、遅延硬化性を有するＵＶ硬化性樹脂組成物を得ることができる。
【００１９】
以下、本発明に係るＵＶ硬化性樹脂組成物の実施形態について詳しく説明する。
【００２０】
（多官能エポキシ樹脂）
本実施形態において使用できる多官能エポキシ樹脂としては、１分子中に２個以上のエポキシ基を有するものであれば特に限定はされず、固形状のものであっても液状のものであってもよい。具体的には、例えば、ポリブタジエンエポキシ樹脂、ビスフェノールＡ型エポキシ樹脂、ビスフェノールＦ型エポキシ樹脂などのビスフェノール型エポキシ化合物、ナフタレン型エポキシ化合物、脂肪族エポキシ化合物、ビフェニル型エポキシ、グリシジルアミン型エポキシ化合物、水添ビスフェノールＡ型エポキシ化合物などのアルコール型エポキシ化合物、エポキシ変性シリコーン、フェノールノボラック型エポキシ化合物、クレゾールノボラック型エポキシ化合物等のノボラック型エポキシ化合物、脂環式エポキシ化合物、異節環状型エポキシ化合物、多官能性エポキシ化合物、グリシジルエーテル型エポキシ化合物、グリシジルエステル型エポキシ化合物、臭素化エポキシ化合物等のハロゲン化エポキシ化合物、ゴム変成エポキシ化合物、ウレタン変成エポキシ化合物、エポキシ化ポリブタジエン、エポキシ化スチレン−ブタジエン−スチレンブロック共重合体、エポキシ基含有ポリエステル化合物、エポキシ基含有ポリウレタン化合物、エポキシ基含有アクリル化合物等が挙げられる。なかでも、光カチオン重合性がより高く、少ない光量でもより効率的に光硬化が進行することから、ビスフェノールＡ型エポキシ化合物、ナフタレン型エポキシ化合物、脂環式エポキシ化合物等を挙げることができる。これらのエポキシ樹脂は、単独で用いられてもよく、２種以上が併用されてもよい。
【００２１】
なお、硬化収縮応力が小さく、硬化物の被着体に対する密着力が高いという観点からは、上述したエポキシ樹脂の中でも、２官能エポキシ樹脂を用いることが好ましい。さらに、透湿性・吸湿性・温度依存性が低く、また熱応力が小さいために冷熱サイクルテストなどの信頼性試験に有効であるという観点からは、ポリブタジエンエポキシ樹脂等を用いることが好ましい。
【００２２】
これらのエポキシ系化合物は、単独で用いられてもよく、２種以上が併用されてもよい。
【００２３】
本実施形態に係るＵＶ硬化性樹脂組成物中の多官能エポキシ樹脂の配合量は、多官能エポキシ樹脂と後述する単官能エポキシ化合物との合計量１００質量部に対して、通常、３０〜９５質量部であり、好ましくは３５〜９０質量部である。多官能エポキシ樹脂の配合量が３０〜９５質量％の間であれば、適度な遅延硬化性を有するＵＶ硬化性樹脂組成物を得ることができる。
【００２４】
（単官能エポキシ化合物）
本実施形態において使用できる単官能エポキシ化合物は、炭素数７〜２０の長鎖炭化水素骨格を有する単官能エポキシ化合物（以下、単に長鎖単官能エポキシ化合物ともいう）であれば特に限定はされない。
【００２５】
このような長鎖単官能エポキシ化合物を用いることによって、従来のような遅延硬化剤を用いることなく、遅延硬化性を有するＵＶ硬化性樹脂組成物を得ることができる。
【００２６】
本実施形態において使用できる単官能エポキシ化合物は、鎖中・もしくは鎖末端に１つのエポキシ基を有する炭素数７〜２０の炭化水素骨格の化合物であれば得に限定されない。具体的には、例えば、三菱化学社の「ＹＥＤ１１１ＡＮ」、「ＹＥＤ１１１Ｎ」、「ＹＥＤ１８８」、新日本理化社の「リカレジン  Ｌ−２００」、ナガセケムテックス社の「ＥＸ−１２１」「ＥＸ−１９２」等を用いることができる。
【００２７】
なかでも、粘度と遅延硬化性の調整しやすさの面から、炭素数１１〜１５の炭化水素骨格を有する単官能エポキシ樹脂を用いることがより好ましい。
【００２８】
本実施形態に係るＵＶ硬化性樹脂組成物中における、長鎖単官能エポキシ化合物の配合量は、上述したような多官能エポキシ樹脂と単官能エポキシ化合物との合計量１００質量部に対して、通常、５〜７０質量部であり、好ましくは１０〜６５質量部である。
【００２９】
長鎖単官能エポキシ化合物の配合量が５〜７０質量部の範囲であれば、十分な遅延硬化性が得られ、かつ一定の時間が経過した後に樹脂組成物が硬化する。
【００３０】
（多官能オキセタン樹脂）
本実施形態に係るＵＶ硬化性樹脂組成物は、さらに多官能オキセタン樹脂を含有していてもよい。多官能オキセタン樹脂は、ＵＶ硬化性樹脂組成物の硬化反応を促進する働きを有するため、遅延硬化性を有しつつ、適度な硬化反応性を確保したい場合等に、ＵＶ硬化性樹脂組成物の硬化性を調整できると考えられる。
【００３１】
本実施形態において使用できる多官能オキセタン樹脂は、１分子中に２個以上のオキセタン基（環）を有するものであれば特に限定なく用いることができる。
【００３２】
多官能オキセタン樹脂は市販のものを使用することもでき、例えば、東亜合成社のオキセタンシリーズ「ＯＸＴ１２１」、「ＯＸＴ２２１」等が挙げられる。その他には、オキセタン変性シリコーン等を使用することもできる。
【００３３】
なかでも、粘度調整のしやすさ・揮発しにくさのバランス取りのしやすいものを用いることが好ましい。
【００３４】
本実施形態に係るＵＶ硬化性樹脂組成物が多官能オキセタン樹脂を含有する場合、ＵＶ硬化性樹脂組成物中のその配合量は、上述したような多官能エポキシ樹脂と単官能エポキシ化合物と多官能オキセタン樹脂との合計量１００質量部に対して、上述した多官能エポキシ樹脂と多官能オキセタン樹脂とが、合計で３０〜９５質量部となるように配合するのが好ましい。
【００３５】
さらに好ましくは、上述したような多官能エポキシ樹脂と単官能エポキシ化合物と多官能オキセタン樹脂との合計量１００質量部に対して、多官能オキセタン樹脂を１〜３０質量部、より好ましくは３〜１０質量部となるように配合する。
【００３６】
このような範囲で多官能オキセタン樹脂を配合することにより、ＵＶ硬化性樹脂組成物の硬化反応速度を適度に調整することが可能となる。
【００３７】
（その他の成分・製造方法など）
さらに、本実施形態に係るＵＶ硬化性樹脂組成物は、光重合開始剤を含有していてもよい。本実施形態において使用可能な光重合開始剤としては、光照射によってＵＶ硬化性樹脂組成物のエポキシ基（及び、場合によっては、オキセタン基）を開環自重合させるための開始剤であれば特に限定はされず、例えばイオン性光酸発生型であってもよく、非イオン性光酸発生剤であってもよい。
【００３８】
具体例としては、イオン性光酸発生型については、芳香族ジアゾニウム塩、芳香族ハロニウム塩、芳香族スルホニウム塩などのオニウム塩類、鉄―アレン錯体、チタノセン錯体、アリールシラノール-アルミニウム錯体などの有機金属錯体類が挙げられる。これらは市販のものを使用することもでき、例えば、旭電化工業社製の商品名「アデカオプトマーＳＰ１５０」、「アデカオプトマーＳＰ１７０」等の「アデカオプトマー」シリーズ、サンアプロ製の商品名「ＣＰＩ−２１０Ｓ」、ゼネラルエレクトロニクス社製の商品名「ＵＶＥ−１０１４」、サートマー社製の商品名「ＣＤ−１０１２」等が挙げられる。これらのイオン性光酸発生型の光カチオン重合開始剤は、単独で用いられてもよく、２種以上が併用されてもよい。
【００３９】
また、非イオン性光酸発生型としては、上記非イオン性光酸発生型の光カチオン重合開始剤としては特に限定されず、例えば、ニトロベンジルエステル、スルホン酸誘導体、リン酸エステル、フェノールスルホン酸エステル、ジアゾナフトキノン、Ｎ−ヒドロキシイミドホスホナート等が挙げられる。これらの非イオン性光酸発生型の光カチオン重合開始剤は、単独で用いられてもよく、２種以上が併用されてもよい。
【００４０】
本実施形態に係るＵＶ硬化性樹脂組成物中の光重合開始剤の配合量は、特に限定されないが、通常、０．１〜１０質量部である。
【００４１】
光重合開始剤の含有量が０．１質量部以上であれば、重合が十分に行われ、遅延時間が極端に長くなることもない。上記開始剤の含有量が１０質量部以下であれば、硬化反応が速くなりすぎて、作業性（遅延硬化性など）が失われたり、深部硬化性が悪化したりする（不均一な硬化物となる）こともない。
【００４２】
本実施形態に係るＵＶ硬化性樹脂組成物には、さらに必要に応じて、通常用いられる各種添加剤を添加してもよい。このような添加剤の具体例としては、例えば、シランカップリング剤；酸化アルミニウム、酸化珪素、炭酸カルシウム、酸化マグネシウムなどの無機質充填剤；過酸化物やアゾ化合物などの重合促進剤；消泡剤；陽イオン性、陰イオン性、非イオン性、両性の各種界面活性剤；チクソトロピー剤；カップリング剤；アンチモン類やブロム化合物などの難燃材；無機顔料、有機顔料、染料などの着色剤等が挙げられる。
【００４３】
なお、本実施形態のＵＶ硬化性樹脂組成物は、上述した必須成分および必要に応じて添加される任意成分が、使用時点で均一に混合されておればよく、流通時や貯蔵時などに全量が混合されている必要はない。即ち、流通時や貯蔵時などの状況によっては、２種以上に分割しておき、使用直前に配合して用いてもよい。ＵＶ硬化性樹脂組成物は、必要成分を全て混合した直後において、液状状態であることが好ましい。
【００４４】
本実施形態に係るＵＶ硬化性樹脂組成物を製造する方法は、特に限定されず、例えば、ホモディスパー、ホモミキサー、万能ミキサー、プラネタリウムミキサー、ニーダー、３本ロール等の混合機を用いて、上述したような配合成分を混合する方法が挙げられる。
【００４５】
（接着剤および有機ＥＬ素子封止材）
このようなＵＶ硬化性樹脂組成物は、ＬＥＤ方式の紫外線硬化装置等で紫外光を照射して露光して硬化させることにより、熱線による熱歪の悪影響を抑制して硬化される。さらに、本発明に係るＵＶ硬化性樹脂組成物は遅延硬化性を有するので、ＵＶ照射後、一定の期間、低粘度状態を維持し、その後速やかに粘度上昇して硬化する。従って、ＵＶ照射した後に、電子部品等の被着体と合わせることが可能なので、ＵＶによって電子部品等が劣化することもない。また、金属、ガラス、プラスチックなど、様々の種類の基材に対して優れた接着性を発揮する。
【００４６】
さらに、本発明に係るＵＶ硬化性樹脂組成物は従来のような遅延硬化剤を含有していないため、透明性や物性にも優れている。そのため、小型化、高精密化、透明性が要求される各種光学部品の接着剤や有機ＥＬ素子用封止材として好ましく用いられる。
【００４７】
よって、上述したようなＵＶ硬化性樹脂組成物からなる光学部品用接着剤並びに有機ＥＬ素子用封止材もまた本発明に包含される。
【００４８】
接着剤として用いる場合には、例えば、本発明のＵＶ硬化性樹脂組成物を二つの被着体の各接着面の両方または何れか一方に塗布して貼り合せる。このようにして、二つの被着体の各接着面に接着剤層を介在させ、前記接着剤層に紫外光を照射して露光することにより、ＵＶ硬化性樹脂組成物を光硬化させる。あるいは、本発明のＵＶ硬化性樹脂組成物を二つの被着体のうち、有機ＥＬ素子を有していない方の接着面に対して塗布してＵＶ照射した後、被着体の貼り合せを行って位置調整（アライメント）を行って暫く保持（すぐ動かすと粘度があがっておらず、ずれるため）してから加熱させて硬化させる。
【００４９】
また、有機ＥＬ素子用封止材として用いる場合には、温度・湿度が変化する環境においても密着力・透明性を維持できる。特にトップエミッション型の有機ＥＬディスプレイ等では、発光面の樹脂の透明性が重要となるため、上述のＵＶ硬化性樹脂組成物を用いることが非常に好ましい。
【００５０】
さらに、ＥＬ素子などはＵＶでダメージを受けるので、基板の貼り合せ工程において、ＥＬ素子がついていない側の基板に樹脂を塗布し、ＵＶ照射をしてから素子側基板と貼り合せ・アライメント（この時は低粘度のため調整可）することにより、ＵＶ・熱によるダメージをさけることが可能となる。この点、本発明に係る樹脂組成物は、アライメントのために必要十分な遅延時間を提供することができる。
【００５１】
また、接着させてからのＵＶ照射では、カラーフィルター越しでの照射となるため、暗部が形成されてしまい、未硬化部分が発生するが、こういった問題も本発明に係るＵＶ硬化性樹脂では起こらない。
【００５２】
以下、実施例および比較例を挙げて本発明をより具体的に説明するが、本発明はこれら実施例に限定されるものではない。
【実施例】
【００５３】
［樹脂組成物の調製］
プライミクス社製のホモディスパーを使用し、下記表１に示す配合組成（質量部）で各成分を均一に混合し（２５００ｒｐｍ、１０分）、実施例１〜３および比較例１〜４に示すＵＶ硬化性樹脂組成物を調製した。なお、表１で用いた各成分の詳細は下記の通りである。
（多官能エポキシ樹脂）
・２官能ポリブタジエンエポキシ樹脂（「Ｒ−４５ＥＰＴ」、ナガセケムテックス株式会社製）
・ビスフェノールＡ型２官能エポキシ樹脂（「ＹＤ−８１２５」、新日鐵化学製）
・ビスフェノールＦ型２官能エポキシ樹脂（「ＹＤＦ−８１７０」、新日鐵化学製）
（長鎖単官能エポキシ化合物）
・炭素数１１〜１５の単官能エポキシ樹脂混合物（リカレジンＬ−２００、新日本理化社製）
（多官能オキセタン樹脂）
・２官能オキセタン樹脂（「ＯＸＴ２２１」、東亜合成化学工業（株）社製）
（光重合開始剤）
・光カチオン重合開始剤（「ＳＰ−１７０」、旭電化工業社製）
・光カチオン重合開始剤（「ＲＰ−２０７４」、ローディア製）
（遅延硬化剤）
・１８−クラウン−６−エーテル（東京化成工業（株）社製）
（その他）
・２官能エポキシ変性シリコーン（「Ａｌｂｉｆｌｅｘ３４８」、ナノレジン製）
・２官能脂環式エポキシ変性シリコーン（「Ｘ−２２−１６９ＡＳ」、信越シリコーン製）
［粘度の測定］
上記実施例および比較例で得た各ＵＶ硬化性樹脂組成物について、ティー・エイ・インスツルメント社製のレオメータ（ＡＲ２０００ｅｘ）を用いて、２５℃、２５ｍｍプレート、ギャップ５０μｍ、回転数２５ｒｐｍの測定条件で、粘度を測定した。
【００５４】
［透過率の測定］
１ｍｍガラス上に、シリコンシートで形成したダム（内寸：５０×３０×０．５ｍｍ）を載せ、上記実施例および比較例で得た各ＵＶ硬化性樹脂組成物をダム内に充填し、さらにもう一枚の１ｍｍガラスで挟み込んだ状態を作り、ＵＶおよび加熱により硬化物とした（ＵＶ：５００ｍＪ／ｃｍ２、加熱：８０℃・３０分）。その後、本テストピースを日立ハイテク社製の透過率測定器（日立分光光度計「Ｕ−４１００」）を用いて７８０ｎｍ、５５０ｎｍ、及び４００ｎｍの波長で測定し、補正した。単位は％である。
【００５５】
なお、透過率については、初期（樹脂硬化物を調製した直後）及び高温高湿条件後（処理条件：温度８５℃、湿度８５％、２４ｈｒ）のそれぞれで測定した。
【００５６】
［増粘時間の評価］
記実施例および比較例で得た各ＵＶ硬化性樹脂組成物にＵＶ光源（高圧水銀灯）にて５０ｍＷ／ｃｍ２、１０秒照射後、レオメータにて粘度上昇をモニタリングした。ここでは光源照射前の粘度（初期粘度）と比較して１５倍になるまでにかかる時間を増粘時間と規定した。評価方法としては、増粘時間が１分を超えた樹脂組成物について、遅延硬化性があると評価した。
【００５７】
以上の試験結果を表１にまとめた。
【００５８】
【表１】
0005919574.tif 000002
表１の結果からも明らかなように、多官能エポキシ樹脂及び長鎖単官能エポキシ樹脂を所定の配合で含む実施例１〜３のＵＶ硬化性樹脂組成物は、遅延硬化剤を含まずとも有益な遅延硬化性を示した。さらに、透明性にもきわめて優れており、高温高湿の条件下においても透明性が損なわれないことも示された。また、多官能オキセタン樹脂を含めたり、多官能エポキシ樹脂及び長鎖単官能エポキシ樹脂の配合量を調節することによって、可使時間を調整し得ることも明らかとなった（実施例２及び３）。
【００５９】
これに対し、長鎖単官能エポキシ化合物の含有量が少ない比較例１では、増粘時間が１分となり、十分な遅延硬化性が得られなかった。また、長鎖単官能エポキシ化合物の含有量が多い比較例２においては、長時間を経ても基準まで増粘しなかった。
【００６０】
一方、多官能エポキシ樹脂しか含まない比較例３では、遅延硬化性は一切得られなかった。そして、遅延硬化剤を含有させた比較例４では、遅延硬化剤の影響で透明性が低下した。特に、高温高湿条件に置いた後の透明性の低下が顕著であった。